(57)【特許請求の範囲】
【請求項１】
相互の間に間隙を有する複数のプラズマ閉じ込めリングの積層を含むプラズマプロセスチャンバ用のプラズマ閉じ込めリングアセンブリのためのプラズマ閉じ込めリングであって、
前記複数のプラズマ閉じ込めリングの積層における前記プラズマ閉じ込めリングを支持するハンガと協働するように構成されたインサート部を中に有する少なくとも１つの穴と、
表面と、
ＲＦ損失材料とを備え、
前記ＲＦ損失材料は、ドープされたケイ素であり、前記表面が前記プラズマプロセスチャンバ内のプラズマに曝露された場合に、前記表面の上へのポリマーの堆積を大幅に低減するために十分に高い温度に前記表面が達するように、前記ＲＦ損失材料がＲＦエネルギーに結合するように機能することを特徴とするプラズマ閉じ込めリング。
【請求項２】
前記ＲＦ損失材料が前記プラズマ閉じ込めリングの内径面の上の被覆であることを特徴とする、請求項１に記載のプラズマ閉じ込めリング。
【請求項３】
ＲＦ透過性材料を含むことを特徴とする、請求項１に記載のプラズマ閉じ込めリング。
【請求項４】
前記プラズマ閉じ込めリングが、
前記ＲＦ損失材料を含む内側リングと、
前記内側リングの外側に配置された外側リングと、
前記内側リングと外側リングの間に画定された少なくとも１つの間隙とを備え、前記間隙が前記内側リングから前記外側リングへの熱伝達を低減するように機能することを特徴とする、請求項１に記載のプラズマ閉じ込めリング。
【請求項５】
前記内側リングが、基本的に前記ＲＦ損失材料からなることを特徴とする、請求項４に記載のプラズマ閉じ込めリング。
【請求項６】
プラズマプロセスチャンバ用のプラズマ閉じ込めリングアセンブリであって、
積み重ねて配置された少なくとも２つのプラズマ閉じ込めリングを備え、それぞれの前記プラズマ閉じ込めリングがプラズマ曝露面およびＲＦ損失材料を含み、
前記ＲＦ損失材料は、ドープされたケイ素であり、前記プラズマ閉じ込めリングが前記プラズマプロセスチャンバ内のプラズマに曝露された場合に、それぞれのプラズマ閉じ込めリングの前記プラズマ曝露面が前記プラズマ曝露面の上へのポリマーの堆積を大幅に低減するために十分に高い温度に達するように、前記ＲＦ損失材料がＲＦエネルギーに結合するように機能することを特徴とする、プラズマプロセスチャンバ用のプラズマ閉じ込めリングアセンブリ。
【請求項７】
それぞれのプラズマ閉じ込めリングがＲＦ透過性材料を含むことを特徴とする、請求項６に記載のプラズマ閉じ込めリングアセンブリ。
【請求項８】
装着リングと、
前記プラズマ閉じ込めリングを前記装着リングから懸架するための装着要素とを備えることを特徴とする、請求項６に記載のプラズマ閉じ込めリングアセンブリ。
【請求項９】
前記プラズマ閉じ込めリングのうちの少なくとも１つが、
前記プラズマ曝露面および前記ＲＦ損失材料を備える内側リングと、
前記内側リングの外側に配置された外側リングとを備え、前記外側リングは、前記内側リングと前記外側リングとの間に間隙が画定されるように、前記内側リングを支持し、
前記間隙が前記内側リングから前記外側リングへの熱伝達を低減するように機能することを特徴とする、請求項６に記載のプラズマ閉じ込めリングアセンブリ。
【請求項１０】
上方のシャワーヘッド電極と、
下方電極を含む基板支持部と、
前記シャワーヘッド電極と前記基板支持部の間の空間にプラズマを閉じ込めるように配置された請求項６に記載のプラズマ閉じ込めリングアセンブリとを備えることを特徴とする、プラズマプロセスチャンバ。
【請求項１１】
プラズマプロセスチャンバ用のプラズマ閉じ込めリングアセンブリであって、
積み重ねて配置された少なくとも２つのプラズマ閉じ込めリングを備え、それぞれの前記プラズマ閉じ込めリングがＲＦ損失材料のプラズマ曝露面を含み、
前記ＲＦ損失材料は、ドープされたケイ素であり、前記プラズマ閉じ込めリングが前記プラズマプロセスチャンバ内のプラズマに曝露された場合に、それぞれのプラズマ閉じ込めリングの前記プラズマ曝露面が前記プラズマ曝露面の上へのポリマーの堆積を大幅に低減するために十分に高い温度に達するように、前記ＲＦ損失材料がＲＦエネルギーに結合するように機能することを特徴とする、プラズマプロセスチャンバ用のプラズマ閉じ込めリングアセンブリ。
【請求項１２】
前記ＲＦ損失材料が前記プラズマ閉じ込めリングの内径面の上の被覆であることを特徴とする、請求項１１に記載のプラズマ閉じ込めリングアセンブリ。
【請求項１３】
それぞれの前記プラズマ閉じ込めリングがＲＦ透過性材料を含むことを特徴とする、請求項１１に記載のプラズマ閉じ込めリングアセンブリ。
【請求項１４】
装着リングと、
前記プラズマ閉じ込めリングを前記装着リングから懸架するための装着要素とを備えることを特徴とする、請求項１１に記載のプラズマ閉じ込めリングアセンブリ。
【請求項１５】
前記プラズマ閉じ込めリングのうちの少なくとも１つが、
前記ＲＦ損失材料を備える内側リングと、
前記内側リングの外側に配置された外側リングと、
前記内側リングと外側リングの間に画定された少なくとも１つの間隙とを備え、前記間隙が前記内側リングから前記外側リングへの熱伝達を低減するように機能することを特徴とする、請求項１１に記載のプラズマ閉じ込めリングアセンブリ。
【請求項１６】
前記内側リングが、基本的に前記ＲＦ損失材料からなることを特徴とする、請求項１５に記載のプラズマ閉じ込めリングアセンブリ。
【請求項１７】
上方のシャワーヘッド電極と、
下方電極を備える基板支持部と、
前記シャワーヘッド電極と前記基板支持部の間の空間にプラズマを閉じ込めるように配置された、請求項１１に記載のプラズマ閉じ込めリングアセンブリとを備えることを特徴とする、プラズマプロセスチャンバ。
【請求項１８】
プラズマプロセスチャンバ用のプラズマ閉じ込めリングアセンブリであって、
積み重ねて配置された少なくとも２つのプラズマ閉じ込めリングを備え、それぞれの前記プラズマ閉じ込めリングが、プラズマ曝露面、および前記プラズマプロセスチャンバ内でプラズマに曝露されない埋め込まれたＲＦ損失材料を含み、
前記ＲＦ損失材料は、ＲＦエネルギーを吸収し、前記プラズマ閉じ込めリングが前記プラズマプロセスチャンバ内のプラズマに曝露された場合に、それぞれのプラズマ閉じ込めリングの前記プラズマ曝露面が前記プラズマ曝露面の上へのポリマーの堆積を大幅に低減するために十分に高い温度に達するように、前記ＲＦ損失材料がＲＦエネルギーに結合するように機能し、
各プラズマ閉じ込めリングは、前記少なくとも２つのプラズマ閉じ込めリングの積み重ねにおける当該プラズマ閉じ込めリングを支持するハンガと協働するように構成されたインサート部を中に有する少なくとも１つの穴を含む、
ことを特徴とする、プラズマプロセスチャンバ用のプラズマ閉じ込めリングアセンブリ。
【請求項１９】
前記ＲＦ損失材料が金属材料、ＳｉＣ、又は、ドープされたケイ素であることを特徴とする、請求項１８に記載のプラズマ閉じ込めリングアセンブリ。
【請求項２０】
それぞれの前記プラズマ閉じ込めリングが前記ＲＦ損失材料を密封するＲＦ透過性材料を含むことを特徴とする、請求項１８に記載のプラズマ閉じ込めリングアセンブリ。
【請求項２１】
前記プラズマ閉じ込めリングのうちの少なくとも１つが、第１の部分、前記第１の部分に接合された第２の部分、および前記第１の部分と第２の部分との間に配置された前記ＲＦ損失材料を含むことを特徴とする、請求項１８に記載のプラズマ閉じ込めリングアセンブリ。
【請求項２２】
前記第１の部分が、エラストマー接合部によって前記第２の部分に接合されることを特徴とする、請求項２１に記載のプラズマ閉じ込めリングアセンブリ。
【請求項２３】
前記第１の部分が前記第２の部分に溶接されることを特徴とする、請求項２１に記載のプラズマ閉じ込めリングアセンブリ。
【請求項２４】
上方のシャワーヘッド電極と、
下方電極を備える基板支持部と、
前記シャワーヘッド電極と前記基板支持部の間の空間にプラズマを閉じ込めるように配置された、請求項１８に記載のプラズマ閉じ込めリングアセンブリとを備えることを特徴とするプラズマプロセスチャンバ。
【請求項２５】
プラズマプロセスチャンバ内で半導体基板を処理する方法であって、
積み重ねて配置された少なくとも２つのプラズマ閉じ込めリングを備えるプラズマプロセスチャンバ内にプロセスガスを供給するステップであって、それぞれの前記プラズマ閉じ込めリングが、前記少なくとも２つのプラズマ閉じ込めリングの積み重ねにおける前記プラズマ閉じ込めリングを支持するハンガと協働するように構成されたインサート部を中に有する少なくとも１つの穴、プラズマ曝露面およびＲＦ損失材料を備えるステップと、
前記プロセスガスからプラズマを生成し、前記プラズマプロセスチャンバ内で半導体基板をエッチングするステップとを含み、
前記ＲＦ損失材料は、ＲＦエネルギーを吸収し、前記エッチング中に、前記ＲＦ損失材料が、それぞれのプラズマ閉じ込めリングの前記プラズマ曝露面が前記プラズマ曝露面の上へのポリマーの堆積を大幅に低減するために十分に高い温度に達するようにＲＦエネルギーに結合することを特徴とする方法。
【請求項２６】
前記半導体基板が、前記プラズマによってエッチングされる誘電材料を備え、
前記プロセスガスが、フルオロカーボン、ハイドロフルオロカーボン、フルオロカーボンの前駆物質、およびハイドロフルオロカーボンの前駆物質からなる群から選択される少なくとも１つの成分を含むことを特徴とする、請求項２５に記載の方法。
【請求項２７】
前記プラズマプロセスチャンバが、接地された上方のシャワーヘッド電極、異なる周波数で電力がそれに加えられる下方電極を備えることを特徴とする、請求項２５に記載の方法。
【請求項２８】
前記半導体基板を前記プラズマプロセスチャンバから除去するステップと、
前記プラズマプロセスチャンバ内で酸素プラズマを生成するステップとをさらに含み、前記酸素プラズマが前記プラズマ閉じ込めリングからポリマーの堆積を除去するように機能することを特徴とする、請求項２５に記載の方法。
【発明の詳細な説明】
【技術分野】
【０００１】
本発明は、ポリマーの堆積を低減するためのＲＦ吸収材料を含むプラズマ閉じ込めリングに関する。
【背景技術】
【０００２】
プラズマプロセスチャンバは、上方電極および下方電極を備えることができる。上方電極は、一般に、プラズマプロセス中に半導体基板を支持するように構成された基板支持部に面する。プラズマプロセス中に、電力が一方または両方の電極に供給され、プロセスガスを活性化させ、基板を処理するためのプラズマを生成する。
【０００３】
プラズマエッチングは、半導体基板上の層として設けられた選択された材料をエッチングするためにプラズマプロセスにおいて行うことができる。プラズマが層の所望のフィーチャをエッチングするように、処理条件が選択される。
【特許文献１】米国特許第５，５３４，７５１号
【特許文献２】米国特許第５，９９８，９３２号
【特許文献３】米国特許第６，０１９，０６０号
【特許文献４】米国特許第６，１７８，９１９号
【特許文献５】米国特許第６，５２７，９１１号
【特許文献６】米国特許第６，０７３，５７７号
【特許文献７】米国特許出願第１１／０８３，２４１号
【特許文献８】米国特許第６，３９１，７８７号
【特許文献９】米国特許出願第１０／７４３，０６２号
【特許文献１０】米国特許第６，０９０，３０４号
【発明の開示】
【０００４】
プラズマプロセスチャンバ用のプラズマ閉じ込めリングアセンブリのプラズマ閉じ込めリングの実施形態は、表面およびＲＦ損失材料を含む。ＲＦ損失材料は、プラズマ閉じ込めリングがプラズマプロセスチャンバ内のプラズマに曝露された場合において、面の上へのポリマーの堆積を大幅に低減するために十分に高い温度に前記面が達するようにＲＦエネルギーを結合するように機能する。
【０００５】
プラズマプロセスチャンバ用のプラズマ閉じ込めリングアセンブリの１つの実施形態は、積み重ねて配置された少なくとも２つのプラズマ閉じ込めリングを備える。それぞれのプラズマ閉じ込めリングは、プラズマ曝露面およびＲＦ損失材料を含む。プラズマ閉じ込めリングがプラズマプロセスチャンバ内のプラズマに曝露された場合において、ＲＦ損失材料は、それぞれのプラズマ閉じ込めリングのプラズマ曝露面がプラズマ曝露面の上へのポリマーの堆積を大幅に低減するために十分に高い温度に達するようにＲＦエネルギーを結合するように機能する。
【０００６】
プラズマプロセスチャンバ用のプラズマ閉じ込めリングアセンブリの別の実施形態は、積み重ねて配置された少なくとも２つのプラズマ閉じ込めリングを含む。それぞれのプラズマ閉じ込めリングは、プラズマ曝露面およびＲＦ損失材料を含む。プラズマ閉じ込めリングがプラズマプロセスチャンバ内のプラズマに曝露された場合において、ＲＦ損失材料は、それぞれのプラズマ閉じ込めリングのプラズマ曝露面がプラズマ曝露面の上へのポリマーの堆積を大幅に低減するために十分に高い温度に達するようにＲＦエネルギーを結合するように機能する。
【０００７】
プラズマプロセスチャンバ用のプラズマ閉じ込めリングアセンブリの別の実施形態は、積み重ねて配置された少なくとも２つのプラズマ閉じ込めリングを含む。それぞれのプラズマ閉じ込めリングは、プラズマ曝露面およびプラズマに曝露されない埋め込まれたＲＦ損失材料を含む。プラズマ閉じ込めリングがプラズマプロセスチャンバ内のプラズマに曝露された場合において、ＲＦ損失材料は、それぞれのプラズマ閉じ込めリングのプラズマ曝露面がプラズマ曝露面の上へのポリマーの堆積を大幅に低減するために十分に高い温度に達するようにＲＦエネルギーを結合するように機能する。
【０００８】
プラズマプロセスチャンバ用のプラズマ閉じ込めリングアセンブリの別の実施形態は、外側リングに支持されるようになされた内側リングを有する装着リングを含む。内側リングは、プラズマ曝露内面、内面の反対側の外面、および外面の上の電導性の低放射率材料の被覆を含む。少なくとも２つのプラズマ閉じ込めリングが積み重ねて配置され、装着リングから懸架されるようになされる。
【０００９】
プラズマプロセスチャンバ内の半導体基板を加工する方法の１つの実施形態は、積み重ねて配置された少なくとも２つのプラズマ閉じ込めリングを備えるプラズマプロセスチャンバにプロセスガスを供給するステップを含み、そのステップでは、それぞれのプラズマ閉じ込めリングは、プラズマ曝露面およびＲＦ損失材料を含み、プロセスガスからプラズマを生成し、プラズマプロセスチャンバ内の半導体基板をエッチングする。エッチング中に、ＲＦ損失材料は、それぞれのプラズマ閉じ込めリングのプラズマ曝露面がプラズマ曝露面の上へのポリマーの堆積を大幅に低減するために十分に高い温度に達するようにＲＦエネルギーを結合する。
【発明を実施するための最良の形態】
【００１０】
容量結合チャンバなどの平行平板プラズマプロセスチャンバは、シャワーヘッド電極などの上方電極、および下方電極を含む。上方電極は、一般に、処理される半導体基板に面する。プラズマプロセス中に、電力が一方または両方の電極に供給され、プロセスガスを活性化させ、基板を加工するためのプラズマを生成する。
【００１１】
そのようなプラズマプロセスチャンバの内側の面は、（たとえば「ＲＦ加熱面」などの）電力面、接地面、または（絶縁材料からなる）浮遊面であることができる。異なるエネルギーが、プラズマプロセス中にこれらの異なるタイプの面に供給され、または衝突する。平行平板プラズマプロセスチャンバ内のチャンバ部分の加熱特性は、部分の曝露される面に供給されるイオンエネルギーおよびイオン流束に依存し、部分の赤外線（ＩＲ）エネルギー吸収特性にも依存する。接地（リターンパス）面および電力面は、プラズマからかなりのイオンエネルギーを受ける。その結果、これらの面は浮遊部分または浮遊面よりも加熱される傾向があり、同時にかなり異なる温度に達する傾向がある。
【００１２】
フルオロカーボン、ハイドロフルオロカーボン、またはそのようなガスの前駆物質を含むプロセスガスなどの高重合度化プロセスガスの化学的性質は、酸化ケイ素などの誘電物質をエッチングするために使用できる。そのようなプラズマエッチングプロセス中に、ポリマーがプラズマプロセスチャンバの内側の面に堆積する可能性がある。ポリマーの堆積は、面から剥離し、処理された基板（たとえば、処理されたウェーハなど）を汚染し、同時にチャンバを汚染する可能性があるので望ましくない。しかし、デバイスのフィーチャが縮小しつづけると、繰返し可能な処理の結果を得るために、基板およびプラズマ曝露チャンバ面をウェーハからウェーハにわたって清浄に維持することが次第に望ましくなる。したがって、ポリマーエッチング堆積がチャンバ部分の内側の面に形成されることを低減し、好ましくは防止することが望ましい。
【００１３】
プラズマプロセス作業中に、熱が部分およびその他のチャンバ面から、および／またはそれらに（部分が別の面と物理的に接触している場合に）熱伝導によって、（電磁波が熱を部分におよび／またはそこから運ぶ場合に）放射によって、および（熱がチャンバ内の移動流体によって運搬される場合に）対流によって伝達できる。部分からの対流熱損失は、チャンバ圧力が増加するとともに上昇する。プラズマプロセス中のプラズマ曝露部分または面の温度上昇ΔＴは、Ｑ＝ｍｃΔＴの関係式に従って、部分または面に加えられた熱量Ｑ、ならびに部分の質量ｍおよび比熱ｃに依存する。したがって、部分に加えられる所与の熱量に対して、部分の質量を増加させると部分の温度上昇が低下する。したがって、高い質量（または高い熱容量）を有する部分は、プラズマプロセス中に、部分のプラズマ曝露される面の上へのポリマーの堆積をなくすために十分に高い温度に達しない可能性がある。
【００１４】
一般に、ポリマーの堆積は、プラズマプロセス動作中にプラズマプロセスチャンバのより冷たいプラズマ曝露面により多く形成される傾向がある。浮遊面は、より冷たい面である傾向があり、それによって一般にそれらを動力面または接地面と比べてポリマーの蓄積を形成する傾向が大きい。
【００１５】
プラズマプロセスチャンバ内のある部分のプラズマ曝露面の上へのポリマーの堆積の問題は、その部分を活性的に加熱することによって対処できる。たとえば、チャンバ壁は、面の上へのポリマーの堆積をなくすために十分高い温度に、それらのプラズマ曝露の内側の面を保つように加熱できる。シャワーヘッド電極アセンブリおよび静電チャックの活性化温度の制御も使用できる。しかし、そのような面は、電力供給または接地され、その結果として高いイオンエネルギーを受けるので、電力供給または接地される面を活性的に加熱しなくても、ポリマーは浮遊面よりもこれらの面の上に堆積する傾向が少ない。
【００１６】
あるいは、ポリマーの堆積の問題は、チャンバ面から形成されたポリマーの堆積を除去することによって対処できる。たとえば、ポリマーの堆積は、アグレッシブなプラズマ化学を用いて除去することができる。あるいは、プラズマチャンバはポリマーの堆積をチャンバ面から除去するために、湿式洗浄されうる。しかし、そのような洗浄技術は、プロセスのスループットを低下させる。
【００１７】
所望のプロセスの効率化およびエッチングの均一性を得る目的で、平行平板プラズマプロセスチャンバの上方電極と下方電極の間に画定されるプラズマ閉じ込め領域内にプラズマを閉じ込めることができる。プラズマ閉じ込めリングアセンブリは、そのようなプラズマの閉じ込めを形成するのに使用できる。例示のプラズマ閉じ込めリングアセンブリが、本出願人が所有する米国特許第５，５３４，７５１号、米国特許第５，９９８，９３２号、米国特許第６，０１９，０６０号、米国特許第６，１７８，９１９号、および米国特許第６，５２７，９１１号に開示されている。米国特許第５，５３４，７５１号に記載されるように、プラズマ閉じ込めリングアセンブリは、複数のプラズマ閉じ込めリングを備えることができる。リングは、内面から外面に隣接するリングの間に径方向に延出する複数のガス経路を画定するために積み重ねて配置される。プラズマ内の荷電粒子は、粒子が通路を通過すると中性化され、それによってプラズマ閉じ込め領域の外側での放電（すなわちプラズマの「閉じ込め解除」）の傾向を最小限に抑える。
【００１８】
同様に米国特許第５，５３４，７５１号に記載されているように、プラズマ閉じ込めリングアセンブリは、プラズマエッチングプロセス中にポリマーの堆積をプラズマ閉じ込めリングそれ自体にのみ閉じ込めることができる。しかし、チャンバおよび基板の汚染問題を大幅に低減し、好ましくは防止し、同時にプラズマ閉じ込めリングから形成されたポリマーの堆積を除去するために行われる追加のチャンバ清掃ステップをなくす目的で、閉じ込めリング上へのそのようなポリマーの堆積を大幅に低減し、好ましくは防止することが望ましい。
【００１９】
上述のポリマーの堆積の問題に照らして、面を活性的に加熱することなくそれらの面の上へのポリマーの堆積を大幅に低減し、好ましくは防止するために、リングのプラズマ曝露面の上で十分に高い温度に達するようになされたプラズマ閉じ込めリングが提供できることが定められる。より好ましくは、プラズマ閉じ込めリングは、プラズマ曝露面を備えるリングの選択された部分に加熱を局所化できる。加熱は、ＲＦ損失材料によって局所化できる。
【００２０】
本明細書では、「ＲＦ損失材料」は、ＲＦエネルギーを吸収できる電導性材料、すなわちＲＦ放射線に対して透過性でない材料である。したがって、ＲＦ損失材料は、ＲＦエネルギーを結合できる。したがって、ＲＦ損失材料が加熱される。プラズマ閉じ込めリングに使用できる例示のＲＦ損失材料には、それには限定されないが、ドープされたＳｉ（すなわちその電気抵抗率を制御するための適切なタイプおよび量のドーパントを使用してドープされたケイ素）、およびＳｉＣが含まれる。さらに、ＲＦ損失材料は、プラズマ閉じ込めリングのいくつかの実施形態に関して金属、金属合金、および磁気材料を含む金属材料であることができる。
【００２１】
ＲＦ損失材料は、表皮深さを有する。「表皮深さ」は、一般に電流が面での電流の１／ｅ（０．３７）にある、導体の面の下の深さとして定義される。表皮深さｄは、以下の式ｄ＝（２ρ／ωμ）１／２で与えられる。ただし、ρは材料の電気抵抗率、ωは電流の角周波数（すなわちω＝２πｆ、ただしｆは周波数）、およびμは、材料の絶対透磁率である。この式によれば、表皮深さは、ＲＦ損失材料の電気抵抗率が上昇すると増加する。たとえば、ＳｉＣの電気抵抗率は、約１０２μΩ−ｃｍから１０５μΩ−ｃｍまで変化する可能性があることが報告されている。したがって、この電気抵抗率の範囲にわたって、また１３．５６ＭＨｚのＲＦ周波数で、ＳｉＣの表皮深さは、約１５０μｍから約５０００μｍの範囲にあることができる。
【００２２】
電導性であることに加えて、ＲＦ損失材料は、その上のポリマーの堆積を大幅に低減し、好ましくは防止するために十分に高い温度にそれが達するように、プラズマプロセスチャンバにプラズマが生成される周期中にそれが十分なＲＦエネルギーを吸収できるように十分な体積（すなわち熱質量）を有することが好ましい。１つの実施形態では、ＲＦ損失材料は、ＲＦエネルギーを結合し、十分な熱質量をもたらすのに適切な厚さを有することができる。たとえば、使用されるＲＦ損失材料の厚さは、プラズマプロセスチャンバ内のＲＦ損失材料に入射するＲＦ周波数に関するＲＦ損失材料のおよそ表皮深さから表皮深さの３倍までの範囲にあることができる。１つまたは複数の周波数でＲＦパワーを供給できる１つまたは複数のＲＦ供給源を備えるプラズマプロセスチャンバ内での使用に関しては、ＲＦ材料の厚さは、たとえばプラズマプロセスチャンバ内でＲＦ材料がそれに対して曝露される最低の周波数に基づいて選択できる。
【００２３】
プラズマ閉じ込めリング内では、ＲＦ損失材料がプラズマプロセスチャンバ内のプラズマに曝露できる。別の実施形態では、ＲＦ損失材料は、プラズマに曝露されないように保護できる。たとえば、ＲＦ損失材料は、プラズマ閉じ込めリングの１つまたは複数の面の上の被覆であることができる。別の実施形態では、１つまたは複数のプラズマ閉じ込めリングの１つの部分がＲＦ損失材料から作製できる。別の実施形態では、ＲＦ損失材料は、それがプラズマに曝露されないように１つまたは複数のプラズマ閉じ込めリングに埋め込むことができる（すなわちプラズマに曝露される別の材料によって密封される）。
【００２４】
図１は、プラズマ閉じ込めリングアセンブリ１０の実施形態を示す。プラズマ閉じ込めリングアセンブリ１０の実施形態は、少なくとも２つのプラズマ閉じ込めリングを備える。図１に示されるプラズマ閉じ込めリングアセンブリ１０は、同心円の配置で、装着リング１２、ならびに装着リング１２から懸架された４つのプラズマ閉じ込めリング１４、１６、１８、および２０を備える。装着リング１２ならびにプラズマ閉じ込めリング１４、１６、１８、および２０は、プラズマプロセスチャンバ内でそれらの位置を調整するために、たとえばプラズマ閉じ込めリング間の間隙の寸法を制御するように垂直方向に移動可能であることが好ましい。図１では、プラズマ閉じ込めリング１４、１６、１８、および２０は、それぞれの対のリング１４、１６；１６、１８；および１８、２０の間に径方向に延出する間隙を含む積み重ねられた配置として示される。間隙は、ガス流れ通路を形成する。
【００２５】
装着リング１２ならびにプラズマ閉じ込めリング１４、１６、１８、および２０は、石英、融解石英、窒化ケイ素、またはアルミナなど電気絶縁（誘電）材料からなる電気的に浮遊する部分である。高純度石英は、これらの部分に関して、特に誘電材料のエッチングプロセスに使用するために好ましい材料である。石英は、ＲＦ透過性である。
【００２６】
図１に示される実施形態では、装着リング１２ならびにそれぞれのプラズマ閉じ込めリング１４、１６、１８、および２０は、単一片の絶縁材料からなる。
【００２７】
図１に示されるように、プラズマ閉じ込めリング１４、１６、１８、および２０は、１つまたは複数のハンガ２２を備える要素などの装着要素によって装着リング１２に連結でき、ハンガ２２は、それぞれのプラズマ閉じ込めリング１４、１６、１８、および２０に形成されたそれぞれの穴２４を通って延出する。ハンガ２２とプラズマ閉じ込めリング１４、１６、１８、および２０の間の直接的な接触を防止するために、インサート部２６をそれぞれの穴２４に挿入できる。ハンガ２２をフィッティング３２に対して弾性的に付勢するために、ハンガ２２の内部シャフト３０にばね２８を装着できる。
【００２８】
丸みのある半導体基板をエッチングするために、プラズマ閉じ込めリング１４、１６、１８、および２０は、それぞれ内径面３４、３６、３８、および４０、ならびにそれぞれ外径面４２、４４、４６、および４８を備える。内径面３４、３６、３８、および４０は、プラズマ曝露面である。プラズマ閉じ込めリング１４、１６、１８、および２０は、３００ｍｍのウェーハを加工するためのたとえば約１７インチの内径などの、加工される基板寸法に関する適切な寸法を有する。図１に示されるように、それぞれのプラズマ閉じ込めリング１４、１６、１８、および２０の内径面３４、３６、３８、および４０は、互いに、および装着リング１２に垂直に整列されることが好ましい。
【００２９】
実施形態では、ＲＦ損失材料がそれぞれのプラズマ閉じ込めリング１４、１６、１８、および２０の１つまたは複数の、好ましくは各内径面３４、３６、３８、および４０上に被覆として加えられる。たとえば、被覆はドープされたケイ素またはＳｉＣからなることができる。被覆は、スパッタ堆積、化学気相堆積（ＣＶＤ）、熱または電子ビーム蒸着、あるいはプラズマ溶射堆積などの任意の適切な堆積技術によって加えることができる。被覆は、加熱される表面積を最大にするためにプラズマ閉じ込めリングの内径面全体を覆うことが好ましい。別の実施形態では、被覆は１つまたは複数のプラズマ閉じ込めリングの内径面全体より少ない部分を覆うことができる。
【００３０】
ＲＦ損失材料の被覆は、たとえばプラズマプロセスチャンバ内のＲＦ損失材料に入射するＲＦ周波数に関するＲＦ損失材料のおよそ表皮深さから表皮深さの３倍までの適切な厚さの範囲を有することができる。
【００３１】
半導体基板のプラズマプロセス中に、プラズマ閉じ込めリング１４、１６、１８、および２０は、プラズマによって加熱され、プラズマプロセスチャンバ内のその他の熱伝達のメカニズムにも曝される。ＲＦ損失材料はＲＦエネルギーと結合し、したがって優先的に加熱される。その結果、それぞれのプラズマ閉じ込めリング１４、１６、１８、および２０の内径面３４、３６、３８、および４０は、プラズマプロセス中にこれらの面の上へのポリマーの堆積を大幅に低減し、好ましくは防止するために十分に高い温度に達することができる。
【００３２】
別の実施形態では、閉じ込めリングアセンブリの１つまたは複数の、より好ましくはそれぞれのプラズマ閉じ込めリングは、ＲＦ損失材料を含む閉じ込めリングの部分からＲＦ損失材料に隣接する閉じ込めリングの部分への熱伝導を低減するように構築され、それによって閉じ込めリング上へのポリマーの堆積を大幅に低減し、好ましくは防止するのに十分高い温度にＲＦ損失材料を維持する。実施形態では、１つまたは複数の、好ましくはそれぞれのプラズマ閉じ込めリングは、ＲＦ損失材料から隣接するプラズマ閉じ込めリングの部分への熱伝導を低減することができるサーマルチョーク部を備える。
【００３３】
実施形態では、プラズマ閉じ込めリングアセンブリ１０のプラズマ閉じ込めリングのうちの少なくとも１つが複数片の構造を有することができる。たとえば、図２に示されるプラズマ閉じ込めリング２２０の実施形態は、外側リング２２３に支持される内側リング２２１を備える。内側リング２２１および外側リング２２３は、石英などの誘電材料からなることができる。内側リング２２１はプラズマ曝露内径面２４０を備え、その上にＲＦ損失材料の被覆２４１が加えられる。
【００３４】
別の実施形態では、内側リング２２１全体がＲＦ損失材料からなる。たとえば、内側リング２２１はドープされたケイ素またはＳｉＣからなることができる。外側リング２２３は、石英などの適切な誘電材料からなることができる。
【００３５】
プラズマ閉じ込めリング２２０では、内側リング２２１が外側リング２２３に支持されて内側リング２２１と外側リング２２３の対向する面の間に少なくとも１つの間隙２２５を画定する。間隙２２５はサーマルチョークとして作用し、それは、特に内側リング２２１の内径面２４０がプラズマに曝露された場合に、内側リング２２１から外側リング２２３への熱伝導を低減するように機能する。間隙２２５を提供することによって、内径面２４０は、プラズマプロセス中に面２４０上へのポリマーの堆積を大幅に低減し、好ましくは防止するのに十分高い温度に維持できる。
【００３６】
図３Ａおよび３Ｂは、内径面３４０および埋め込まれたすなわち密封されたＲＦ損失材料３６０を含むプラズマ閉じ込めリング３２０の別の実施形態を示す。埋め込まれたＲＦ損失材料３６０は、閉じ込めリングアセンブリの１つまたは複数の、好ましくはそれぞれのプラズマ閉じ込めリングに設けることができる。
【００３７】
図３Ａに示されるように、ＲＦ損失材料は、円形の構成を有することができる。プラズマプロセス中にＲＦ損失材料３６０の加熱によって生じる内径面３４０の加熱を最大にするために、ＲＦ損失材料３６０と内径面３４０の間の径方向の距離は最小限に抑えることができる。
【００３８】
図３Ｂに示されるように、プラズマ閉じ込めリング３２０は、境界面３７０に沿って接合された上方リング部分３６２および下方リング部分３６４を含む２片構造を有することができる。ＲＦ損失材料３６０は、上方リング部分３６２および／または下方リング部分３６４に形成された窪み３６１に配置できる。窪み３６１は、半円形、（図示されるような）円形、溝形状などの適切な形状を有することができる。窪み３６１は、レーザアブレーションまたはエッチングなどのプラズマ閉じ込めリング３２０の材料を加工するのに適した技術によって形成できる。ＲＦ損失材料３６０は、内径面３４０全体の周囲の加熱の均一性を向上させるために窪み３６１に沿って連続的に延出できる。あるいは、ＲＦ損失材料３６０は、非連続的に延出することができる。ＲＦ損失材料３６０は、たとえば、固体のビードまたは粉末の形態であることができる。
【００３９】
プラズマ閉じ込めリング３２０の上方リング部分３６２および下方リング部分３６４は、任意の適切な接合技術によって境界面３７０に沿って接合できる。たとえば、上方リング部分３６２および下方リング部分３６４は、その全体が参照によって本明細書に組み込まれる、本願の権利者が所有する米国特許第６，０７３，５７７号に記載されるような半導体基板のプラズマプロセス中にプラズマ閉じ込めリングが一般に面するチャンバの状態と親和性のあるエラストマー材料などの適切な接着剤によって接着できる。エラストマー材料は、任意選択で熱伝導性粒子の充填物を含むことができる。
【００４０】
エラストマーは、エラストマーの熱伝導性を向上させるために、熱伝導性材料の粒子、たとえばＳｉ、ＳｉＣ、金属、または金属合金を含むことができる。金属は、プラズマプロセスチャンバの不純物に感度の高い環境で使用するのに適している。内径面３４０への熱伝達を向上させ、それによって内径面３４０のポリマーの堆積を最小限に抑えるために、熱伝導性エラストマーをＲＦ損失材料３６０と内径面３４０の間の境界面３７０に加えることができる。
【００４１】
別の実施形態では、上方リング部分３６２および下方リング部分３６４は、溶接技術によって境界面３７０で接合できる。たとえば、溶接技術は、ＣＯ２レーザなどを使用するレーザ溶接であることができる。上方リング部分３６２および下方リング部分３６４は、内径面３４０および外径面３４８の周囲の境界面３７０でレーザ溶接できる。
【００４２】
ＲＦ損失材料３６０をプラズマ閉じ込めリング３２０に埋め込むことによって、ＲＦ損失材料３６０は、プラズマに曝露されないように保護される。したがって、ＲＦ損失材料３６０は、ＲＦ結合をもたらす金属、金属合金、または磁気材料（たとえばフェライト）などの材料であることができる。選択された材料は、プラズマプロセス中に、内径面３４０上へのポリマーの堆積を大幅に低減し、好ましくは防止するために十分なプラズマ曝露内径面の加熱を生じるのに十分高い温度に達するための適切な熱伝導性および体積を有することができる。
【００４３】
図４Ａ〜４Ｃは、プラズマ閉じ込めリングアセンブリ４００の別の実施形態を示す。閉じ込めリングアセンブリ４００は、装着リング４０２、ならびに装着リング４０２から懸架されたプラズマ閉じ込めリング４２０、４３０、および４４０の積み重ねを備える。装着リング４０２は、外側リング４０５の上に支持された内側リング４１０を備える。内側リング４１０は、プラズマ曝露内面４１２、内面４１２の反対側の外面４１３、および外面４１３上の被覆４１４を備える。被覆４１４は、サーマルチョークを与える、間隙４１６によって外側リング４０５から分離される。
【００４４】
プラズマ閉じ込めリング４２０、４３０、および４４０は、それぞれのプラズマ曝露内面４２２、４３２、４４２、および外面４２８、４３８、４４８を備える。実施形態では、プラズマ閉じ込めリングアセンブリ４００は、４つ以上のリングなどの、３つ以上のプラズマ閉じ込めリング４２０、４３０、および４４０、または２つのリングを備えることができる。
【００４５】
実施形態では、内側リング４１０は、石英などのＲＦ透過性材料であることが好ましい。間隙４１６は、内側リング４１０から外側リング４０５への伝導性の熱伝達を低減することができる。内側リング４１０から４０５への熱損失は、大半が放射損失であるとすることができる（Ｔ４の放射率によって大半を占める）。そのような放射損失を低減する目的で、内側リング４１０の外面４１３上の被覆４１４は、電導性の低放射率材料からなる。たとえば、被覆４１４は、ニッケル、インジウムスズ酸化物（ＩＴＯ）、フッ化スズ酸化物（ＦＴＯ）などの適切な材料であることができる。被覆４１４を外面４１３に加えると、内側リング４１０は外側リング４０５により少ないパワーを放射し、すなわち熱損失が低減し、それによって内側リング４１０を効果的により熱く保つことができる。内側リング４１０は、ＲＦに対して透過性であるので、ＲＦは被覆４１４で電流を生じ、それによってパワーが被覆内で消散される。被覆４１４は内側リング４１０に接着されるので、被覆４１４は内側リング４１０の加熱出力を補うことができる。
【００４６】
内側リング４１０は、任意の適切な寸法を有することができる。たとえば、内側リング４１０の厚さは、約０．０５インチから約０．３０インチ、好ましくは約０．１０インチから約０．２０インチの間にあることができる。
【００４７】
実施形態では、外側リング４０５はその内周部に形成された複数の円周方向に間隔を置いて配置された窪み４１７を備える。図４Ｂおよび４Ｃは、窪み４１７、および窪み４１７（図４Ｃ）に取外し可能に受けられる支持要素４１５を含む外側リング４０５の一部分を示す。図４Ａに示されるように、内側リング４１０は支持要素４１５に支持される。支持要素４１５は、たとえば丸い球であることができ、またはそれらはその他の適切な形状を有することができる。そのような丸い球は、支持要素４１５と内側リング４１０の間の接触領域を低減し、それによって内側リング４１０から外側リング４０５への熱伝達を低減することができる。支持要素４１５は、ＴＥＦＬＯＮ（ポリテトラフルオロエチレン）、ＰＥＥＫ（ポリエーテルエーテルケトン）などからなることができる。
【００４８】
図４Ａに示されるように、プラズマ閉じ込めリング４２０および４３０は、それぞれサーマルチョーク４２４、４２６、および４３４、４３６を備えることができる。閉じ込めリング４４０は、同様に１つまたは複数のサーマルチョークを備えることができる。サーマルチョーク４２４、４２６、および４３４、４３６は、それぞれのプラズマ閉じ込めリング４２０、４３０に形成されたスロットであることができる。サーマルチョークは、プラズマ曝露内面４２２、４３２がプラズマプロセス作業中にプラズマに曝露された場合に、それぞれの内面４２２、４３２からの熱伝達を低減することができる。したがって、内面４２２、４３２は、プラズマプロセス中に内面４２２、４３２上へのポリマーの堆積を大幅に低減し、好ましくは防止するために十分に高い温度に達することができる。プラズマ閉じ込めリングアセンブリ４００のプラズマ閉じ込めリング４２０、４３０、および４４０に使用できる適切なサーマルチョークは、その全体が参照によって本明細書に組み込まれる、本願の権利者が所有する米国特許出願第１１／０８３，２４１号に記載されている。
【００４９】
プラズマ閉じ込めリングアセンブリのその他の実施形態のプラズマ閉じ込めリングは、同様にサーマルチョークを備えることができる。たとえば、図１に示されるプラズマ閉じ込めリングアセンブリ１０の１つまたは複数のプラズマ閉じ込めリング１４、１６、１８、および２０は、プラズマプロセス中にそれぞれの内面３４、３６、３８、および４０の加熱をさらに向上させるための１つまたは複数のスロットを備えることができる。
【００５０】
ＲＦ損失材料は、（ＲＦ損失材料がプラズマに曝露される実施形態で）ＲＦ損失材料が配置されるプラズマ閉じ込めリングの面の上、または（ＲＦ損失材料がプラズマに曝露されない実施形態で）ＲＦ損失材料に隣接する面の上へのポリマーの堆積を大幅に低減し、好ましくは防止することができる。しかし、プラズマプロセス作業中にプラズマ閉じ込めリングのうちの任意の１つの上に少量のポリマーが堆積すると、そのようなポリマーの堆積は、連続的なウェーハのプロセスの間に行われる酸素プラズマ処理を使用してプラズマ閉じ込めリングから除去できる。プラズマ閉じ込めリングによって達成される温度は１つまたは複数のプラズマ閉じ込めリング上に堆積するポリマーが酸素プラズマによって大幅に除去できるように十分に高いことが望ましい。酸素プラズマ処理中のチャンバ圧力は、たとえば約５００ｍＴｏｒｒから７００ｍＴｏｒｒであることができる。
【００５１】
別の実施形態では、閉じ込めリングアセンブリの１つまたは複数のプラズマ閉じ込めリングが、プラズマ閉じ込めリングのポリマーの付着を向上させる表面粗さ特性を有する外面を備えることができる。実施形態では、半導体基板のプラズマプロセス中に粗面化された面の上に堆積する可能性のあるポリマーは、ウェーハ面または半導体基板の上に剥がれ落ちないように面に付着する。たとえば、図２に示される複数片のプラズマ閉じ込めリング２２０では、外側リング部分２２３の上方および／または下方面が、面の上へのポリマーの付着を促進するように（たとえばショットブラスティングによって）粗面化できる。
【００５２】
図５は、プラズマ閉じ込めリングアセンブリ１０がその中に装着される容量結合プラズマプロセスチャンバ５００の例示の実施形態を示す。プラズマプロセスチャンバ５００は、底面５０４を有する上方電極５０２を備える。実施形態では、その全体が参照によって本明細書に組み込まれる米国特許第６，３９１，７８７号に記載されるように、底面５０４は、上方電極５０２の曝露面に隣接して形成されるプラズマの局所化された密度を制御するようになされるステップ５０６を備える。実施形態では、上方電極５０２は、プラズマプロセスチャンバ５００内にプロセスガスを分配するために配置されたガス通路５０８を備えるシャワーヘッド電極である。上方電極５０２は、シリコン（たとえば単結晶シリコンまたは多結晶シリコン）、または炭化ケイ素からなることができる。
【００５３】
実施形態では、上方電極５０２は、（たとえば２００ｍｍのウェーハプロセスなどの）単一片の電極である。上方電極５０２は、グラファイトまたは炭化ケイ素などの適切な材料からなる下地部材５１０に（たとえばエラストマー接着など）装着できる。下地部材５１０は、上方電極５０２での対応するガス通路５０８と流れ連通するガス通路５１２を備える。
【００５４】
別の実施形態では、上方電極５０２は、その全体が参照によって本明細書に組み込まれる、本願の権利者が所有する米国特許出願第１０／７４３，０６２号に記載されるなどの、２片構造（たとえば３００ｍｍウェーハプロセシングに関して）を有することができ、単片の内側電極部材、および内側電極部材を囲む外側の電極部材を備えることができる。実施形態では、下地部材５１０は、米国特許出願第１０／７４３，０６２号に記載されるように、内側電極部材と同じ広がりの範囲の下地プレート、および外側電極部材と同じ広がり範囲の下地リングを備えることができる。
【００５５】
図５に示されるプラズマプロセスチャンバ５００の実施形態では、熱制御プレート５１４が下地部材５１０上に支持されている。熱制御プレート５１４は、米国特許出願第１０／７４３，０６２号に記載されるように、上方電極５０２の温度を制御するように動作可能である１つまたは複数のヒータを備えることができる。
【００５６】
プラズマプロセスチャンバ５００は、上方電極５０２にプロセスガスを供給するためのガス供給源（図示されない）を備える。プロセスガスは、上方電極５０２でのガス通路５０８によってチャンバ内に分配される。上方電極５０２は、整合回路を介してＲＦ電源５１６によって電力供給される。別の実施形態では、上方電極５０２は、プラズマプロセスチャンバ５００の基板支持部５２０の底部電極によって供給される電力に関するリターンパスを形成するために電気的に接地できる。
【００５７】
実施形態では、プロセスガスが上方電極５０２と、たとえば基板支持部５２０上に支持された半導体ウェーハなどの半導体基板５２２の間の空間との間のプラズマ発生領域でプラズマプロセスチャンバ５００内に供給される。基板支持部５２０は、静電的な締付け力によって半導体基板５２２を基板支持部に固定する静電チャック５２４を備えることができる。静電チャック５２４は、底部電極として作用し、（一般的に整合回路を介して）ＲＦ電源５２５、５２７のうちの少なくとも１つによって付勢できる。
【００５８】
半導体基板５２２のプラズマプロセス中に、プラズマ閉じ込めリングアセンブリ１０は、上方電極５０２と半導体基板５２２の間のプラズマ閉じ込め領域内にプラズマを閉じ込める。縁部リング５２６、５２８は、エッチングの均一性を改善するべくプラズマを集中するために、半導体基板５２２を囲むように配置できる。
【００５９】
真空ポンプ（図示されない）が、プラズマプロセスチャンバ５００の内側の所望の真空圧を維持するようになされる。
【００６０】
使用できる例示の平行平板のプラズマ反応器は、２周波数のプラズマエッチング反応器である（たとえば、その全体が参照によって本明細書に組み込まれる、本願の権利者が所有する米国特許第６，０９０，３０４号を参照されたい）。そのような反応器では、エッチングガスがガス供給部からシャワーヘッド電極に供給でき、少なくとも２つのＲＦ供給源からシャワーヘッド電極および／または底部電極に異なる周波数でＲＦエネルギーを供給することによってプラズマを反応器内で生成でき、あるいはシャワーヘッド電極は電気的に接地でき、ＲＦエネルギーは２つ以上の異なる周波数で底部電極に供給できる。
【００６１】
上記に本発明の原理、好ましい実施形態、および動作モードを説明した。しかし、本発明は論じられた特定の実施形態に限定されると解釈すべきではない。したがって、上述の実施形態は限定的ではなく例示的であると見なすべきであり、別紙の特許請求の範囲によって定義される本発明の範囲から逸脱せずに当業者によってそれらの実施形態において変形形態が作製できることを理解すべきである。
【図面の簡単な説明】
【００６２】
【図１】プラズマ閉じ込めリングアセンブリの１つの実施形態の部分を示す図である。
【図２】２片構造を有するプラズマ閉じ込めリングの別の実施形態の側面図である。
【図３Ａ】埋め込まれたＲＦ損失材料を備えるプラズマ閉じ込めリングの別の実施形態の上面図である。
【図３Ｂ】線３Ｂ〜３Ｂに沿った図３Ａに示されたプラズマ閉じ込めリングの断面図である。
【図４Ａ】２片の装着リングを備えるプラズマ閉じ込めリングアセンブリの別の実施形態の部分を示す図である。
【図４Ｂ】支持要素が外側リング内の窪みから取り外された、図４Ａに示された装着リングの外側リングの拡大部分図である。
【図４Ｃ】支持要素が外側リングの窪みに受けられた、図４Ｂに示される装着リングの外側リングを示す図である。
【図５】プラズマ閉じ込めリングアセンブリの１つの実施形態を備えるプラズマプロセスチャンバを示す図である。
【図１】
0005492411.tif 000002
【図２】
0005492411.tif 000003
【図３Ａ】
0005492411.tif 000004
【図３Ｂ】
0005492411.tif 000005
【図４Ａ】
0005492411.tif 000006
【図４Ｂ】
0005492411.tif 000007
【図４Ｃ】
0005492411.tif 000008
【図５】
0005492411.tif 000009